Brevet FR2888390A1 — publié le 20070112

La présente invention concerne un procédé de fabrication de circuits magnétiques feuilletés, ainsi qu'un circuit magnétique obtenu par ce procédé. Un circuit magnétique feuilleté est généralement formé d'un empilage de tôles dont chacune présente la forme d'au moins une partie de la section du circuit magnétique à obtenir, tôles entre lesquelles est interposée une couche d'isolant. Cette couche sert à limiter voire supprimer les courants de Foucault responsables des pertes magnétiques et thermiques dont on connaît bien les inconvénients dans le cas de tels circuits magnétiques. C'est ainsi par exemple qu'un rotor ou un stator (suivant le type choisi de machine électrique), comprend en général un empilage de tôles minces annulaires en matériau ferromagnétique dans lesquelles sont formées des encoches destinées à recevoir le bobinage. Le périmètre extérieur dans le cas d'un rotor ou le passage central de l'empilement dans le cas d'un stator, dans lesquels s'ouvrent les encoches, servent à recevoir respectivement le stator ou le rotor de la machine. Pour consolider l'empilage de tôles, il est par ailleurs connu d'utiliser une colle servant en même temps à isoler les tôles entre elles. On peut ainsi obtenir dans l'empilage une bonne isolation électrique et en assurer une cohésion ainsi qu'une rigidité mécanique telles que sa géométrie reste constante (notamment la concentricité et la planéité) tout au long de sa fabrication et de la durée de vie de la machine électrique dans lequel il est incorporé. La cohésion et la rigidité mécanique de l'empilage de tôles permettent en outre d'alléger les structures et par conséquent de réduire le volume de la machine finie en autorisant par exemple la suppression de frette ou de carter sur la machine électrique. S'il s'agit d'une machine tournante, un défaut de géométrie risque d'entraîner des défauts d'alignement du stator et du rotor qui peuvent provoquer une baisse des performances (surtout au démarrage d'un moteur par exemple) et nécessiter ainsi un surdimensionnement des organes mécaniques de la machine. La cohésion et la rigidité d'un empilement permettent aussi d'en réduire les vibrations internes engendrées par les forces magnétiques alternatives s'exerçant sur les tôles. Enfin, un bon collage permet d'éviter une désolidarisation des tôles (appelée aussi "délamination") au cours de la fabrication et de l'utilisation d'une machine électrique. Pour le collage des tôles, on utilise en général des résines ou vernis d'imprégnation synthétiques à faible viscosité qui souvent sont ceux employés également pour l'imprégnation des bobinages. La faible viscosité est une caractéristique recherchée car elle facilite l'imprégnation capillaire des tôles et le pressage du paquet qu'elles constituent après leur enduction et leur empilement. S'il est vrai que ces vernis d'imprégnation pour bobinages ont les propriétés thermiques et diélectriques requises pour servir d'isolant dans l'empilage, ils présentent souvent de faibles caractéristiques mécaniques d'adhérence et de cohésion nécessaires à la fabrication d'un empilage de tôles rigide devant supporter les sollicitations de fonctionnement d'une machine électrique. Un autre inconvénient de ces colles consiste en ce que lors de la compression des tôles empilées des manques localisés de colle peuvent survenir. En effet, les disparités d'épaisseur des tôles, les irrégularités d'épaisseur des traitements antioxydation, ainsi que les défauts de planéité des tôles peuvent engendrer des excès de contrainte dans la colle encore fluide qui peut alors localement se retirer totalement. Les manques de colle dépendent naturellement de la grandeur des contraintes appliquées et de l'affinité entre la colle et les tôles dépendant à son tour de la viscosité de la colle d'une part et de la mouillabilité des tôles d'autre part. Il peut y avoir également des manques de colle en raison de l'expansion de bulles d'air ou d'eau emprisonnées dans la colle. Ce phénomène peut être amplifié pendant la polymérisation à chaud sous la pression des bulles de gaz qui poussent la colle. Pour remédier à ce problème, il est connu par GB 2 271 219 d'incorporer dans la colle une charge minérale formée de microbilles qui servent d'entretoises entre deux tôles adjacentes en les maintenant à une certaine distance entre elles en fonction du diamètre de ces microbilles. Cependant, outre le fait que la mise en oeuvre d'une telle colle munie de charges minérales est difficile et délicate, ce type de colle présente une viscosité élevée qui en détériore les propriétés capillaires en posant des problèmes d'enduction des tôles. De plus, les charges introduisent du gaz dans la colle lors du mélange avec celle-ci par désorption lors de la montée en température pour la polymérisation. Les inconvénients mentionnés ci-dessus donnent surtout lieu à la délamination qui ne peut donc que très partiellement être évitée par cette proposition antérieure. Or, les concepteurs des machines électriques savent que la délamination est particulièrement gênante pendant les opérations d'usinage effectuées après le collage et la compression de l'empilage, opérations qui ont notamment pour but d'ôter les excédents de colle polymérisée sur les surfaces apparentes de l'empilage et de donner à celui-ci sa forme et ses dimensions finales. La technique antérieure ne permettant pas d'éviter cette délamination, les concepteurs sont obligés d'y remédier par d'autres moyens essentiellement d'ordre mécanique qui n'apportent que des complications et sont donc lourds et coûteux. Ils consistent par exemple à prévoir une cage structurale autour de l'empilage ou encore un boulonnage, un soudage, un frettage ou un bridage de celui-ci. Par ailleurs, il n'existe pas de diamètre de microbilles rigoureusement calibré en dessous de quelques dizaines de microns, ce qui empêche d'utiliser ce procédé pour l'élaboration d'un film de colle d'une épaisseur constante de quelques microns. Enfin, la technique antérieure ne permet pas de maîtriser précisément la quantité ou le volume de colle déposé afin d'éviter les débordements d'excédents de colle sur les surfaces apparentes de l'empilage. L'invention a pour but de proposer un procédé de fabrication de circuits magnétiques feuilletés qui remédie aux inconvénients de la technique antérieure. L'invention a donc pour objet un procédé de fabrication d'un circuit magnétique feuilleté composé d'un empilage de tôles en un matériau ferromagnétique consistant: à enduire d'un adhésif au moins une face de chacune desdites tôles, à empiler lesdites tôles enduites, et à comprimer l'empilage ainsi obtenu en faisant durcir ledit adhésif, remarquable en ce que l'opération d'enduction de chacune desdites tôles est exécutée par sérigraphie. Grâce à ces caractéristiques, on obtient un empilage des tôles dans lequel l'adhésif est réparti d'une façon homogène et en une très fine couche de quelques microns, d'où une excellente qualité de collage excluant toute délamination ultérieure de l'empilage. De plus, ce procédé offre une totale maîtrise de la quantité et donc du volume de colle déposé permettant ainsi d'exclure tout risque de débordement d'excédent de colle. De préférence, l'opération de sérigraphie est exécutée à travers une toile en taffetas ou en sergé qui peut avoir un diamètre de fil allant de 30 à 250 pm et une densité de fil allant de 10 à 220 F/cm. Selon une autre caractéristique de l'invention, l'adhésif peut être une résine thermodurcissable telle qu'une résine polyuréthane, une résine époxy ou une résine acrylique dont la viscosité peut être choisie entre 4000 mPa.s et 400 000 mPa.s et de préférence entre 18 000 mPa.s et 150 000 mPa.s. De préférence, l'opération d'enduction consiste à déposer par sérigraphie sur les tôles une couche d'un adhésif d'une épaisseur choisie entre 1 et 100,um et de préférence entre 8 et 10 pm. De manière avantageuse, après l'opération d'enduction, l'empilage des tôles enduites est effectuée en les plaçant les unes sur les autres de manière que les fibres du matériau ferromagnétique soient orientées de façon décalée d'une tôle à la suivante. Pendant l'opération de compression, ledit empilage peut être soumis à une pression choisie entre 1 et 30 MPa et de préférence entre 5 et 15 MPa. L'empilage peut alors être soumis à une température choisie entre 20 C et 150 C, et de préférence entre 50 C et 100 C, tandis que la pression peut être maintenue pendant un temps choisi entre 1 et 60 minutes et de préférence entre 5 et 30 minutes. Avantageusement, avant l'opération d'enduction, lesdites tôles sont conformées de manière à présenter des dimensions globales proches de celles qu'elles auront dans le circuit magnétique final. Après polymérisation de la colle, l'empilage peut être avantageusement usiné par électroérosion jusqu'à obtention de la forme et des dimensions nominales du circuit magnétique final. Cependant, préalablement à l'opération d'usinage par électroérosion et afin de relier électriquement au même potentiel toutes les tôles, il s'avère très avantageux de recouvrir les surfaces latérales transverses dudit empilage à usiner d'une résine conductrice de l'électricité dont la charge peut être l'argent, par exemple. Cette résine conductrice de l'électricité peut être une résine époxy ou une résine acrylique. L'invention a également pour objet un circuit magnétique feuilleté obtenu par le procédé qui vient d'être défini. D'autres caractéristiques de l'invention apparaîtront au cours de la description qui va suivre donnée uniquement à titre d'exemple et faite en se référant aux dessins annexés sur lesquels: - la figure 1 montre par une vue schématique un appareillage pour enduire une tôle ferromagnétique d'une colle formant isolant; - la figure 2 est une vue axiale d'une face d'extrémité d'une ébauche d'empilage statorique après exécution de l'étape d'enduction représentée sur la figure 1; - la figure 3 est une vue en coupe axiale diamétrale de l'ébauche représentée sur la figure 2; et - la figure 4 montre une vue analogue à celle de la figure 2 d'un empilage statorique fini après exécution du procédé de fabrication selon l'invention. Dans l'ensemble des figures, certaines dimensions, et notamment les épaisseurs de l'adhésif, ont été exagérées pour plus de clarté. La description qui va suivre d'un mode de mise en oeuvre préféré du procédé de l'invention s'applique à titre d'exemple à la fabrication d'un circuit magnétique feuilleté pour un stator d'une machine tournante telle qu'un moteur électrique. Cependant, l'invention ne se limite pas à de tels stators, mais s'applique à tout circuit magnétique feuilleté, que ce soit pour des stators et rotors de machines tournantes (moteurs alternateurs, générateurs etc.), ou pour des transformateurs, des électro- aimants et autres appareillages analogues. Selon le mode de mise en oeuvre décrit à titre d'exemple, le procédé consiste tout d'abord à fabriquer des tôles, par exemple par estampage, dans un matériau en feuille ferromagnétique du type Fe-Ni, les tôles présentant chacune une forme générale annulaire circulaire. Leurs dimensions et la nature du matériau dont elles sont constituées sont naturellement choisies en fonction des caractéristiques du stator devant être réalisé. L'étape suivante du procédé consiste à enduire chaque tôle soit sur une face, soit de préférence sur les deux faces, d'une couche de colle isolante. Selon l'invention, l'enduction est réalisée par sérigraphie à travers un tamis. Cette opération peut être exécutée par exemple à l'aide de l'appareillage représenté schématiquement sur la figure 1. L'appareillage comprend un tamis 1 formé d'un cadre 2 sur lequel est tendu une toile 3. De préférence, cette toile est réalisée en taffetas avec un maillage (diamètre du fil et nombre de fils par unité de longueur) choisi en fonction des caractéristiques de la colle à déposer et de l'épaisseur de dépôt de celle-ci. La toile à maille taffetas est réalisée de préférence en polyamide ou en polyester. On peut également utiliser un tissu à maille sergé. Comme il est bien connu dans la technique de la sérigraphie, la toile 3 est rendue imperméable à la colle dans les zones situées en dehors de celle correspondant à la forme de la tôle 4 sur laquelle on doit effectuer le dépôt. Sur la figure 1, la zone perméable de la toile 3 est indiquée par la flèche F (Il est à noter que pour simplifier la figure 1, on n'a représenté la surface entière ni du tamis 1, ni de la tôle 4). Pendant l'opération de sérigraphie, la tôle 4 est maintenue appliquée contre la toile 3, comme représenté sur la figure 1. L'appareillage de sérigraphie comprend également un dispositif de raclage 5 connu en soi et dont le racleur 6 s'étend sur l'une des dimensions de la toile 3 et est déplaçable le long de l'autre dimension de celle-ci à l'aide d'un mécanisme représenté schématiquement en 7. L'adhésif pouvant être utilisé pour l'enduction par sérigraphie des tôles est une colle structurale thermodurcissable de viscosité moyenne à haute, le terme "structural" signifiant ici qu'après fabrication du circuit magnétique la colle et les tôles forment un ensemble parfaitement monobloc d'une structure unie et rigide. La résine peut être une résine polyuréthane, une résine époxy, ou une résine acrylique. La viscosité de la colle est choisie dans une gamme allant de 4000 à 400 000 mPa.s, de préférence dans une gamme allant de 75 000 à 100 000 mPa.s, une valeur préférentielle étant de 80 000 mPa.s. L'épaisseur d'enduction des tôles 4 est choisie dans une gamme allant de 1 à 100 pm, de préférence de 5 à 10 pm, une valeur préférée étant de 8 pm. A titre d'exemple uniquement, on peut noter que les colles de la marque Loctite 686, ou encore de la marque Araldite de type AW136 avec un durcisseur de type HV998, ont été utilisées avec succès pour l'enduction des tôles 4. La colle ou ses composants sont dégazés avant d'être utilisés dans l'appareillage de sérigraphie afin d'en retirer l'air et l'humidité. Un premier dégazage peut être effectué à 2 mbar par exemple. Puis les composants sont dosés, mélangés et dégazés de nouveau jusqu'à 20 mbar. Chaque tôle 4 est alors disposée sous le tamis de sérigraphie 1 pour être enduite. De préférence, l'appareillage 5 effectue plusieurs passes de raclage pour forcer la colle à passer au travers de la toile 3. L'étape suivante du procédé selon l'invention consiste à empiler les tôles enduites de colle comme indiquée précédemment, dans un outillage adapté pour être placé dans une presse, le nombre de tôles empilées dans l'outillage étant choisi en fonction de la longueur axiale du stator à obtenir. Avantageusement, dès après enduction, les tôles sont transférées immédiatement dans l'outillage de la presse. Pendant l'empilage, il est avantageux de veiller à ce que l'orientation des fibres du matériau ferromagnétique de chaque tôle ne soit pas la même d'une tôle à l'autre. Par exemple, on peut effectuer un décalage angulaire de 30 toujours dans le même sens, par rapport à la précédente lorsqu'une tôle donnée est disposée dans l'outillage. De telle sorte, il est possible d'obtenir un circuit magnétique quasi-isotrope dont les caractéristiques magnétiques et mécaniques sont identiques quelle que soit la direction considérée. Les paramètres de compression de l'empilage tels que la pression, la température et le temps sont choisis en particulier en fonction du type de colle utilisé et des dimensions de l'empilage. Pour limiter les efforts de compression, il est avantageux de donner aux tôles une forme globale qui se rapproche le plus possible de la forme finale, car ces efforts doivent être d'autant plus importants que l'aire de l'empilage sur laquelle sont exercés les efforts est importante. Les paramètres de l'opération de polymérisation de l'empilage comme la température, la pression et le temps sont choisis en accord avec la fiche technique de la colle. Les paramètres de pressage peuvent être les suivants: Pression: de 1 à30 MPa, une valeur pratique étant de 13 MPa; Température: de 20 à 150 C, une valeur pratique étant de 120 C; Temps de compression: de 1 minutes à 60 de minutes, une valeur pratique étant de 5 minutes. Après l'opération de compression, on obtient une ébauche de circuit magnétique feuilleté dont la forme correspond à celle représentée sur les figures 2 et 3. Dans le cas d'un stator correspondant à l'exemple décrit, il s'agit d'une pièce tubulaire 8 de section circulaire et présentant un alésage 9 également de section circulaire. Elle est formée d'une succession de couches alternées formées de tôles 4 et de couches de colle polymérisée 10 constituant un ensemble monobloc rigide dont la précision de l'épaisseur et de la planéité dépendent à la fois du nombre de tôles empilées, de l'épaisseur des tôles, de l'épaisseur des films de colle ainsi que de l'effort de pressage. L'ébauche ainsi obtenue peut ensuite être soumise à des opérations d'usinage afin de lui donner la forme et les dimensions nominales. Avantageusement, ces opérations consistent à soumettre l'ébauche à l'électroérosion filaire. Selon une caractéristique avantageuse de l'invention, les surfaces à usiner de l'ébauche sont revêtues d'une résine conductrice de l'électricité, par exemple une résine chargée d'argent. Une résine particulièrement appropriée à cet effet et la résine fabriquée par Elecoproduit sous la marque Elecolit 340 La résine conductrice permet l'obtention de surfaces équipotentielles pour toutes les tôles 4 de façon telle que les micro-décharges de l'électroérosion dégradent très localement les résidus de colle des couches 10 en favorisant ainsi le travail du fil d'électroérosion. Dans le cas de l'ébauche de la figure 3, cette enduction est réalisée sur la surface extérieure 11 et la surface intérieure 12 délimitant l'alésage 9. Dans l'ordre, il est alors procédé à l'usinage des encoches 13 (figure 4) et des surfaces 11 et 12 pour les porter à leur dimension nominale. Le procédé de l'invention présente de nombreux avantages. Tout d'abord, l'étape de sérigraphie permet de mettre en oeuvre des colles de moyenne à haute viscosité ce qui réduit les risques de manques localisés de colle et de présence de bulles de gaz sur la surface des tôles. Ce procédé autorise également un contrôle parfait de la quantité de colle déposée et donc de l'épaisseur d'enduction de chaque tôle de l'empilage. Par ailleurs, la maîtrise de l'épaisseur de colle et de l'effort de pressage permet de déterminer avec précision la dimension axiale finale de l'empilage après compression. II s'est avéré que la proportion fer/isolant du circuit magnétique peut être meilleure que 90%, une valeur de 97,5 % pouvant être obtenue dans certains cas. On peut également observer qu'après compression de l'empilage et polymérisation de la colle, l'empilage présente une cohésion et une rigidité telles que l'usinage subséquent n'en provoque aucune délamination. Cet usinage ne se faisant pas sur chaque tôle séparément, il est possible de s'affranchir des disparités dimensionnelles tant des tôles elles-mêmes que de l'empilage risquant d'apparaître si les tôles étaient usinées individuellement. Par ailleurs, l'électroérosion permet de conférer à l'empilage les dimensions requises avec une très bonne précision. La cohésion et la rigidité mécanique du circuit magnétique finalement obtenues évitent également toute déformation du circuit magnétique dans la machine qui en est équipée ce qui permet d'en réduire les dimensions, d'en prolonger la durée de vie et d'en augmenter les performances. Le procédé de l'invention peut être appliqué pour la fabrication de moteurs, de générateurs, de transformateurs et d'électro-aimant et d'appareils analogues légers peu encombrants utilisables notamment dans le domaine spatial, aéronautique, automobile, ferroviaire etc. Exemple L'exemple suivant, est destiné uniquement à illustrer le procédé de l'invention sans être en aucune manière limitatif de celle-ci. On prépare une pluralité de tôles d'une épaisseur de 200 microns en les estampant dans un matériau en feuille ferromagnétique de type Fe-Ni. Le circuit magnétique à obtenir étant destiné à former le stator d'un moteur électrique, les tôles ont une forme annulaire dont le diamètre extérieur est légèrement supérieur et dont le diamètre intérieur est légèrement inférieur aux diamètres nominaux correspondants que doit présenter le circuit fini devant être fabriqué. Les feuilles n'ont pas encore les encoches destinées à recevoir le bobinage du stator. Leur surface équivaut à 17 500 mm2. Chacune des feuilles de tôle est ensuite revêtue d'une couche d'adhésif d'une épaisseur de 8 pm. La couche d'adhésif est déposée par sérigraphie à l'aide d'un appareillage analogue à celui représenté sur la figure 1. Le tamis de sérigraphie comporte une toile en taffetas dont le fil à un diamètre de 30 pm avec une densité de fil de 200 F par cm. L'adhésif est une résine d'Araldite du type AW136 mélangé à un durcisseur de type HV998. L'opération de sérigraphie est effectuée à température ambiante. Les tôles revêtues de colle, en nombre suffisant pour constituer l'ensemble de l'empilage du circuit magnétique futur, sont déposées dans un outillage qui est ensuite mis sous presse. Celle-ci est actionnée pour comprimer l'empilage sous une pression de 13 MPa, à une température de 120 pendant 5 minutes. En sortant de presse, l'adhésif est entièrement polymérisé, l'empilage formant une unité parfaitement monobloc. On procède ensuite au revêtement des surfaces cylindriques de l'empilage avec une résine époxy conductrice de l'électricité telle que la résine du type Elecolit 340. L'empilage ainsi revêtu est alors usiné par électroérosion, opération pendant laquelle les diamètres intérieur et extérieur de l'empilage sont portés à leurs valeurs nominales et les encoches sont ménagées à l'intérieur du passage de l'empilage. Le circuit magnétique obtenu présente une proportion fer/isolant de 97,5% et une excellente résistance à la délamination. REVENDICATIONS 1. Procédé de fabrication d'un circuit magnétique feuilleté, que ce soit pour des stators et rotors de machines tournantes (moteurs, alternateurs, génératrices etc.), ou pour des transformateurs, des électro-aimants et autres appareillages analogues, composé d'un empilage de tôles (4) en un matériau ferromagnétique, consistant: à enduire d'un adhésif au moins une face de chacune desdites tôles (4), à empiler lesdites tôles enduites, et à comprimer l'empilage ainsi obtenu en faisant durcir ledit adhésif, caractérisé en ce que l'opération d'enduction de chacune desdites tôles (4) est exécutée par sérigraphie. 2. Procédé de fabrication selon la revendication 1, caractérisé en ce que l'opération de sérigraphie est exécutée à travers une toile (3) en taffetas ou en sergé. 3. Procédé de fabrication selon la revendication 2, caractérisé en ce que ladite toile (3) présente un diamètre de fil allant de 30 à 250 pm et une densité de fil allant de 10 à 220 F/cm 4. Procédé de fabrication selon l'une quelconque des revendications 1 à 3, caractérisé en ce que l'adhésif est une résine thermodurcissable telle qu'une résine polyuréthane, une résine époxy ou une résine acrylique. 5. Procédé de fabrication selon la revendication 4, caractérisé en ce que la viscosité de ladite résine est située entre 4000 mPa.s et 400 000 mPa. s et de préférence entre 18 000 mPa.s et 150 000 mPa.s. 6. Procédé de fabrication selon l'une quelconque des revendications 1 à 5, caractérisé en ce que l'opération d'enduction consiste à déposer par sérigraphie sur lesdites tôles (4) une couche d'un adhésif d'une épaisseur choisie entre 1 et 100,um et de préférence entre 5 et 10 pm. 7. Procédé de fabrication selon l'une quelconque des revendications 1 à 6, caractérisé en ce qu'après l'opération d'enduction, l'empilage des tôles (4) enduites est effectué en les plaçant les unes sur les autres de manière que les fibres du matériau ferromagnétique soient orientées de façon décalée d'une tôle à la suivante. 8. Procédé de fabrication selon l'une quelconque des revendications 1 à 7, caractérisé en ce que, pendant l'opération de compression, ledit empilage est soumis à une pression choisie entre 1 MPa et 30 MPa et de préférence entre 5 MPa et 15 MPa. 9. Procédé de fabrication selon l'une quelconque des revendications 1 à 8, caractérisé en ce que, pendant l'opération de compression, ledit empilage est soumis à une température choisie entre 20 C et 150 C, et de préférence entre 50 C et 100 C. 10. Procédé de fabrication selon l'une quelconque des revendications 1 à 9, caractérisé en ce que, pendant l'opération de compression, la pression est maintenue pendant un temps choisi entre 1 minutes et 60 minutes et de préférence entre 5 minutes et 30 minutes. 11. Procédé de fabrication selon l'une quelconque des revendications 1 à 10, caractérisé en ce qu'avant l'opération d'enduction, lesdites tôles (4) sont conformées de manière à présenter des dimensions globales proches de celles qu'elles auront dans le circuit magnétique final. 12. Procédé de fabrication selon l'une quelconque des revendications 1 à 11, caractérisé en ce qu'après l'opération de compression, ledit empilage de tôles est usiné par électroérosion jusqu'à obtention de la forme et des dimensions nominales du circuit magnétique final. 13. Procédé de fabrication selon la revendication 12, caractérisé en ce que, préalablement à l'opération d'usinage par électroérosion, les surfaces dudit empilage à usiner sont recouvertes d'une résine conductrice de l'électricité. 14. Procédé de fabrication selon la revendication 13, caractérisé en ce que ladite résine conductrice de l'électricité est une résine époxy ou une résine acrylique. 15. Circuit magnétique feuilleté obtenu par le procédé de fabrication tel que défini dans l'une quelconque des revendications précédentes.